(57)【要約】  本発明は、ポリマーコーティングされた３ピース缶用鋼シートの製造方法およびそれにより製造された３ピース缶に関する。
2021505437.tif 000002
【特許請求の範囲】
【請求項１】
ポリマーコーティングされた３ピース缶本体用ブリキを製造する方法であって、
以下の工程：
−ブリキ（１）をストリップの形態で準備する工程；
−押出によって１個または２個のポリマーフィルム（２）を製造する工程；
−前記１個または２個の押出ポリマーフィルムを、スリット手段（５）を使用して長手方向でスリットし、少なくともＮ個（ここで、Ｎが２以上である。）の広幅のポリマーフィルムストリップ（３ａ−３ｄ）と、（Ｎ−１）個の狭幅のポリマーフィルムストリップ（４ａ−４ｃ）とを得る工程；
−排出手段（６）により、前記狭幅のポリマーストリップを前記広幅のポリマーストリップから引き離す工程；
−前記ブリキを予熱し、続いて、ニップロールアセンブリ（７）によって、前記広幅のポリマーフィルムストリップを前記予熱されたブリキ上にコーティングして、複数のポリマーフィルムストリップ（８ａ−８ｄ）でポリマーコーティングされたブリキを取得する工程であって、前記複数のポリマーフィルムストリップ（８ａ−８ｄ）が、前記ポリマーフィルムが存在しない狭幅のストリップ（９ａ−９ｃ）により長手方向で空間的に分離されており、前記ブリキの末端（１０ａ，１０ｂ）が、前記ポリマーフィルムが存在しない状態に維持されている工程；
−後熱装置中で前記ポリマーコーティングされたブリキを、前記１個または２個のポリマーフィルムの融点を超える温度に、あるいは、前記ポリマーフィルムが多層システムである場合は、多層システム中で最も溶融温度が高いポリマーフィルム層の融点を超える温度に後熱する工程；
−前記後熱されたポリマーコーティングされたブリキを急冷する工程
を含む方法。
【請求項２】
前記ポリマーフィルムの幅が前記ブリキ（１）の幅より狭いことが保証されるように、かつ、前記ポリマーコーティングされたブリキの末端にポリマーフィルムが存在しないことが可能となるように、前記ポリマーフィルム（２）の末端をトリミングする、請求項１に記載の方法。
【請求項３】
前記急冷されたポリマーコーティングされたブリキを、複数のストリップにスリットし、前記スリットを、長手方向で実施し、かつ、ポリマーフィルムが存在しない前記狭幅のストリップ（９ａ−９ｃ）において実施する、請求項１に記載の方法。
【請求項４】
３ピース缶本体を製造するためのブランクが、前記急冷されたポリマーコーティングされたブリキから製造される、請求項１〜３のいずれか一項に記載の方法。
【請求項５】
前記ポリマーフィルムが、ポリエステル、コポリエステル、ポリエステルのブレンド、ポリアミドまたはポリオレフィンを含む、請求項１〜４のいずれか一項に記載の方法。
【請求項６】
前記ポリマーフィルムが５〜３５μｍの厚みを有する、請求項１〜５のいずれか一項に記載の方法。
【請求項７】
前記押出プロセスによって製造された前記１個または２個のポリマーフィルムが本質的に無配向である、請求項１〜６のいずれか一項に記載の方法。
【請求項８】
前記押出ポリマーフィルム、前記得られた広幅のポリマーフィルムおよび前記ブリキの移動方向が、押出機およびニップロールの組合せの機械方向であり、前記移動方向が変化せず、前記機械方向と平行の状態に維持されており、その結果、前記広幅のポリマーフィルムストリップの間から前記狭幅のポリマーフィルムストリップを除去することにより生じた間隙の幅が、前記ポリマーコーティングされたブリキのうちの前記ポリマーが存在しない狭幅のストリップの幅と同一である、請求項１〜７のいずれか一項に記載の方法。
【請求項９】
前記後熱温度がスズの融点を超えることにより、得られるスズ層が鋼基材由来の鉄と合金になり、前記鋼基材に対する前記ブリキ層の接着と、前記スズ層または前記スズ合金層に対する前記ポリマーの接着とを改善する、請求項１〜８のいずれか一項に記載の方法。
【請求項１０】
前記後熱温度が少なくとも２３５℃である、請求項９に記載の方法。
【請求項１１】
前記ポリマーフィルムが一軸または二軸配向されておらず、したがって、前記予熱されたブリキによって加熱される際に、あるいは、ロールニップアセンブリにおけるラミネート中に、前記ポリマーフィルムが収縮しない、請求項１〜１０のいずれか一項に記載の方法。
【請求項１２】
請求項１〜１１のいずれか一項により製造されたポリマーコーティングされたブリキの３ピース缶本体の製造のための使用。
【発明の詳細な説明】
【技術分野】
【０００１】
本発明は、ポリマーコーティングされた３ピース缶用鋼シートの製造方法およびそれにより製造された３ピース缶に関する。
【背景技術】
【０００２】
３ピース缶は、３つの主要部分：底蓋、本体および上蓋からなる。上蓋は、イージーオープンエンドまたは缶切りで開封可能な従来の蓋である場合もあり、あるいは、塗料缶のための蓋（リングおよび蓋からなる場合もある）等である場合もある。
【０００３】
缶の本体は、円筒形、正方形、長方形、またはその他の形状であり得る。本体は、１枚の金属シート、通常はブリキから製造され、適切な形状、例えば、円筒状にされ、続いて、管を製造するために末端で溶接される。次に、底蓋を本体に巻締めする。缶本体にビーズを設けて、缶の強度を高めてもよい。これらの半完成缶は、次いで、充填業者（filler）に出荷されて、その充填業者は、目的の内容物で缶を満たし、上蓋で缶を閉じる。
【０００４】
このプロセスでは、単一のシートを溶接して管状の缶本体を製造することが重要である。ブリキは、いずれかの側にスズ層が設けられた鋼基材であり、耐食性および溶接性の両方のために主に使用される。しかしながら、スズ資源に対する需要圧力が高まり（increased pressure on tin resources）、その結果、スズ価格が上昇したため、鋼基材のいずれかの側のスズの量を減らしたいという要望が出てきた。これは、缶のいずれかの側のスズ層に異なる厚みを使用すること、将来の内容物に応じてスズ層の厚みを減らすこと、あるいは、追加のコーティングで薄いスズ層を保護することにより実行可能である。ほとんどの場合、ラッカーが追加のコーティングとして使用される。ＢＰＡに関連する懸念により、製缶におけるラッカーの使用を制限したいという要望が高まっている。
【０００５】
これらの追加のコーティングに伴う問題は、これらのコーティングは、通常、溶接可能ではなく、溶接前に溶接される領域から除去される必要があることである。この追加のプロセス工程は望ましくない。
【０００６】
ＪＰＨ０６１８２９５４には、鋼パネル上にラミネートされる二軸配向ＰＥＴフィルムをスリットし、ポリマーストリップを得、その後、加熱して、フィルムの収縮の結果としてスリットを広げる方法が開示されている。続いて、金属パネル上に、個々のポリマーストリップをラミネートする。ここで、むき出しの材料の幅は、フィルムの収縮の程度によって決定される。
【０００７】
ＧＢ２２６５５６８には、二軸配向ＰＥＴフィルムを、アクリル酸樹脂の熱硬化性透明ワニスで予め片面にコーティングし、乾燥することが開示されている。フィルムの反対側には、既知のグラビア印刷機を使用して実施される多色印刷によって、缶本体に対する３レーンの反復印刷画像が設けられている。このレーンは、フィルムの長さ方向に伸びている。これらの印刷部分のレーンは、それぞれ、幅が１６２ｍｍで、印刷部分Ａの隣接する各レーンの間に設けられる２個の４ｍｍ幅の非印刷部分Ｂを伴って、フィルム上に提供される。印刷の最後の工程では、フィルムの印刷された側の全面に接着剤（それぞれがインクの樹脂成分であるポリウレタン樹脂、アクリル酸樹脂またはポリエステル樹脂を主成分とする接着剤等）をグラビアローラーによって塗布し、乾燥する。印刷されたストリップをコイル状の金属シートにラミネートする直前に、印刷されていないストリップが切り取られて除去され、コーティングされていないシートの狭幅のストリップを切り離す。
【０００８】
ＪＰＨ０６１８２９５４による方法の欠点は、むき出しのストリップの精度がフィルムの収縮の程度に依存することであり、そのため、延伸された材料を必要とする。ＧＢ２２６５５６８の欠点は、一度コーティングされたＰＥＴフィルムが、なお内部応力を含むため、３ピースの缶本体の製造後に溶接領域を覆うラッカーの硬化中に収縮が発生する可能性があることである。
【発明の概要】
【発明が解決しようとする課題】
【０００９】
本発明の目的は、３ピース缶製造のための金属シートであって、溶接前に、この追加のコーティングの除去を必要としないで溶接可能な金属シートを提供することである。
【００１０】
本発明の別の目的は、３ピース缶製造のための金属シートであって、ラッカーの使用を減らした金属シートを提供することである。
【００１１】
本発明の別の目的は、３ピース缶製造のための金属シートであって、寸法的に十分に制御された非コーティング領域を有する金属シートを提供することである。
【００１２】
本発明の別の目的は、３ピース缶製造のための金属シートであって、ラミネート中およびラミネート後のコーティングの収縮による損害のない金属シートを提供することである。
【図面の簡単な説明】
【００１３】
【図１】図１（縮尺通りではない）は、ブリキ１と、ポリマーフィルム２と、４個の広幅のストリップ（３ａ−３ｄ）および３個の狭幅のストリップ（４ａ−４ｃ）にスリットされたポリマーフィルムとを示す図である。
【図２】図２（縮尺通りではない）は、４個の広幅のストリップ（８ａ−８ｄ）でコーティングされたブリキを示す図である。
【図３】図３（縮尺通りではない）は、ポリマーコーティングされたブリキを長手方向にスリットして、４個の狭幅のポリマーコーティングされたブリキストリップを得ることができる方法および（左側で）ポリマーコーティングされたブリキまたは狭幅のポリマーコーティングされたブリキストリップから個々のブランクを製造することができる方法を概略的に示す図である。
【図４】図４Ａ〜４Ｃ（縮尺通りではない）は、線Ａ−Ａ上の断面を示し、４個の広幅のストリップで両側がコーティングされた際のポリマーコーティングされたブリキを示す図である。
【図５】図５は、溶融ポリマーを、冷却されたガイドロール１３上に押出して、押出ポリマーフィルム２を成形する押出機１２を示す図である。
【図６】図６は、溶接された３ピース缶本体の断面図であり、図の左手側は、溶接部の拡大部を示す図である。
【発明を実施するための形態】
【００１４】
発明の説明
１つまたは両方の目的は、ポリマーコーティングされた３ピース缶本体用ブリキを製造するプロセスであって、
以下の工程：
−ブリキをストリップの形態で準備する工程；
−押出によって１個または２個のポリマーフィルムを製造する工程；
−前記１個または２個の押出ポリマーフィルムを、スリット手段を使用して長手方向にスリットし、少なくともＮ個（ここで、Ｎが２以上である。）の広幅のポリマーフィルムストリップと、（Ｎ−１）個の狭幅のポリマーフィルムストリップとを得る工程；
−排出手段により、前記狭幅のポリマーストリップを前記広幅のポリマーストリップから引き離す工程；
−前記ブリキを予熱し、続いて、ニップロールアセンブリ（nip-roll assembly）によって、前記広幅のポリマーフィルムストリップを前記予熱されたブリキ上にコーティングして、複数のポリマーフィルムストリップでポリマーコーティングされたブリキを取得する工程であって、前記複数のポリマーフィルムストリップが、前記ポリマーフィルムが存在しない狭幅のストリップにより長手方向で空間的に分離されており、前記ブリキの末端が、前記ポリマーフィルムが存在しない状態に維持されている工程；
−後熱装置中で前記ポリマーコーティングされたブリキを、前記１個または２個のポリマーフィルムの融点を超える温度に、あるいは、前記ポリマーフィルムが多層システムである場合は、多層システム中で最も溶融温度が高いポリマーフィルム層の融点を超える温度に後熱する工程；
−前記後熱されたポリマーコーティングされたブリキを急冷する工程
を含むプロセスによって達成される。
【００１５】
好ましい実施形態は、従属請求項で提供される。
【００１６】
本発明による方法は、インライン押出（in-line extrusion）によって製造された広幅のポリマーフィルムから製造されたポリマーフィルムのストリップでコーティングされたブリキストリップをもたらす。本発明の文脈において、「インライン（in-line）」は、連続した一連の操作の不可欠な部分を構成するものとして理解されるべきである。その結果、１個または２個のポリマーフィルムの製造およびブリキ上へのスリット幅のポリマーフィルムのコーティングは、連続した一連の操作で実施される。誤解を避けるために記載すると、本発明による方法は、ＪＰＨ１０１５１７０１においてのように事前に製造されたコイル状のフィルムを利用しない。本発明による方法は、ブリキの片側に対して実施可能であり、したがって、１個の押出ポリマーフィルムのみを必要とし、あるいは、ブリキの両側に対して実施可能であり、したがって、２個の押出ポリマーフィルムを必要とする。両側の積層は、同時に、または連続して実施可能である。ポリマーフィルムはフラットダイから押し出され、押出ダイおよびキャストロール（cast roll）の間に形成された狭い間隙に引き込まれ、キャストロール上で最終的な所望の厚みに成形され（cast）、そこで急速に冷却される。最終的な厚みへの引き込みは液体状態で行われるため、キャストフィルム（cast film）は本質的に無配向である。押出フィルムはスリットされ、広幅のポリマーフィルム間の狭幅のポリマーストリップが引き離されて除去される。押出ポリマーフィルムから製造される広幅のポリマーフィルムの数は、２個以上であり得る。説明的な図１〜４では、例として、４個の広幅のポリマーフィルムが使用されているが、本発明は、２個、３個、またはそれ以上の広幅のポリマーフィルムでも同様に機能する。広幅のポリマーストリップの間から切り取られて、引き離される狭幅のポリマーストリップの数は、原則として、ブリキ上にラミネートされる広幅のポリマーストリップの数より常に１個少ない。押出ポリマーフィルムの幅は、ブリキの末端がコーティングされない状態を維持するように、ブリキの幅より狭くする必要がある。ポリマーフィルムが広すぎてブリキの末端がコーティングされない状態（すなわち、むき出し）に維持されない場合、ポリマーフィルムの末端のインライントリミングが必要になることがある。これらの切り取られた末端は、ポリマーフィルムから引き離され、フィルムは積層プロセスでブリキ上にコーティングされ、ブリキの最も外側の末端がポリマーからむき出しの状態を維持される。これは、代替法、すなわち、末端をコーティングして、積層プロセス後に、ポリマーコーティングの末端を削ったり、さもなければ除去したりするよりも好ましい。ポリマーフィルムの切り取られた末端の引き離しは、切断くずの除去装置手段（cutting waste extraction device means）、例えば、吸引装置（sucking device）によって実施可能である。キャストロール上のフラットダイからポリマーフィルムを押し出し、続いて、スリットを入れて加熱されたブリキにラミネートするプロセスは、中断せずに、すなわち、インラインで１つの連続操作で実施される。
【００１７】
ＵＳ９１８６８７５には、予め製造され、全幅にわたって二軸配向されたポリマーフィルムを金属基材にラミネートする方法が開示されている。ＵＳ９１８６８７５にはまた、３ピース缶本体に対する複数のフィルムコーティングのために、オンライン（on line）でスリットされた単一のフィルムから複数のフィルムを形成することができ、個々のフィルムは、ギャップ法（gapping method）、例えば、各フィルムを誘導すること、または、湾曲したロールを利用することによって分離されることが開示されている。あるいは、広幅のフィルムが、オフライン（off line）で事前にスリットされ、個々のコイルが１個または複数のシャフトに取り付けられて間隙が作られる。その後、ラミネーターに供給される。
【００１８】
ＵＳ７９４２９９１は、結晶性ポリエステルフィルムにおいて望ましい市販製品を同時に作製する積層プロセスに関する。ＵＳ７９４２９９１には、複数のフィルム幅が、それらを分離する間隙を有する金属基材、例えば、３ピース缶本体に、同時に適用可能であることが開示されている。複数のフィルムは、単一の事前に作製されたフィルムから分割可能であり、その単一のフィルムは、オンラインでスリットされ、ギャップ法によって分離される。あるいは、いくつかのフィルムが設けられ、間隙が作られてもよい。
【００１９】
押出ポリマーフィルムのスリットに使用される切断手段は、刃物、例えば、レザーブレード（razor blade）、またはその他の既知の切断装置、例えば、抵抗加熱されたワイヤーもしくはレーザーであり得る。スリット手段が、押出機の運転速度できれいな切り口を提供することができる限り、切断手段のタイプは特に関係がない。
【００２０】
狭幅のポリマーフィルムストリップは、切断くずの除去装置手段、例えば、吸引装置によって引き離される。ポリマーフィルムは非常に薄い（数十マイクロメートルオーダー）ため、フィルムも非常に軽く、狙った吸引動作によってフィルムを簡単に除去可能である。
【００２１】
押出ポリマーフィルムをスリットし、狭幅のポリマーストリップを引き離した後、間隔の空いた２個以上の広幅のポリマーフィルムがニップロールアセンブリに搬送され、そこで、間隔の空いた２個以上の広幅のポリマーフィルムが、予熱されたブリキストリップにプレスされて、ブリキと広幅のポリマーフィルムとの間に長期にわたる接着を生じさせる。狭幅のストリップは、ロールニップアセンブリ（roll-nip assembly）での積層プロセスを台無しにする（fouling）のを回避するために、切断後に引き離される必要がある。押出ポリマーフィルムのスリットおよび狭幅のポリマーストリップの引き離しは、ポリマーフィルムの押出と、得られた広幅のポリマーフィルムのニップロールアセンブリへの搬送との間にインラインで実施され、その後、広幅のポリマーフィルムストリップを予熱されたブリキ上にコーティングする。
【００２２】
押出ポリマーフィルム、得られた広幅のポリマーフィルムおよびブリキの移動方向は、押出機およびニップロールの組合せの機械方向である。切断装置およびニップロールアセンブリの間の距離は、できる限り短いことが好ましいため、移動方向は変化せず、機械方向と平行の状態を維持され、その結果、広幅のポリマーフィルムストリップの間から狭幅のポリマーフィルムストリップを除去することにより生じた間隙の幅は、ポリマーコーティングされたブリキのうちのポリマーが存在しない狭幅のストリップの幅と本質的に同一である。本質的にという用語は、振動または局所効果の結果として小さな違いが発生する可能性があるが、得られる広幅のポリマーフィルム間の間隙の拡大または縮小は意図されていないことを意味するために使用される。例えば、ＪＰＨ１０１５１７０１においてのように、スリット後に間隙を大きくする可能性はない。ステアリングロール（steering rolls）の余地はなく、さらに押出機と組み合わせるとプロセスが非常に複雑になるであろう。ＪＰＨ１０１５１７０１は、事前に製造されたコイル状の樹脂フィルムの使用に関する。さらに、本発明の押出フィルムでは、移動方向を変えて間隙を大きくすると、広幅のポリマーフィルムストリップが破れる、あるいは、座屈する大きなリスクが存在する。
【００２３】
好ましくは、鋼基材は、炭素鋼（carbon steel）、好ましくは、低炭素鋼（low carbon steel）、極低炭素鋼（extra-low carbon steel）、超低炭素鋼（ultra low-carbon steel）またはＨＳＬＡ鋼である。鋼基材の厚みは、通常、０．１０〜０．４９ｍｍである。これらの非合金鋼（ＵＬＣ、ＬＣおよびＥＬＣ）またはマイクロ合金（ＨＳＬＡ）鋼は、比較的安価な基材であり、優れた強度および成形性を実現する。鋼は、一般的に知られているプロセス、例えば、鋳造、熱間圧延および冷間圧延によって製造される。低炭素鋼は、典型的には、０．０５〜０．１５重量％のＣを含み、極低炭素鋼は、典型的には、０．０２〜０．０５重量％のＣを含む。超低炭素鋼は、典型的には、０．０１重量％未満のＣを含む。依然として非合金鋼と見なされるために、ある元素がどの程度存在してもよいかを規定するＥＮ１００２０−２０００に従って、炭素に加えて他の元素が存在してもよい。
【００２４】
ブリキは、ニップロールアセンブリに入り、広幅のポリマーフィルムストリップと会合する前に、特定の温度、好ましくは、少なくとも１９０℃に予熱されて、ブリキに対するポリマーの良好な接着を確実にする。ブリキの予熱についての実際の温度は、その上にラミネートされるポリマーと、ブリキの厚みとに依存する。これは、ブリキが薄いと、ポリマー層とブリキとの熱結合を提供するために含まれる熱が少なくなるためである。このため、薄いブリキは、より高い温度に再加熱される必要がある。スズの融点（〜２３２℃）のため、予熱は２３０℃までに制限される。ここで、押出プロセスによって製造されるポリマーフィルムが本質的に無配向であることが、本発明にとって重要であると見なされることに再度留意することは非常に重要である。金属積層プロセスで使用される多くの市販のポリマーフィルムとは異なり、本発明におけるポリマーフィルムは、一軸または二軸配向されていないため、予熱されたブリキによって加熱された際に、あるいは、ロールニップアセンブリにおけるラミネート中に、ポリマーフィルムは収縮しない。切断後、押出から積層までに、押出ポリマーフィルムおよび広幅のポリマーフィルムをガイドするために必要な少量の伸長（tension）は、この伸びが本質的に弾性であるため、伸びているとは見なされない。これは、広幅のポリマーストリップ間の間隙が、ＪＰＨ０６１８２９５４においてのように切断と収縮による間隙の増大との制御されていないプロセスによって生成されないことを意味する。大きな利点は、ブリキに対するポリマーフィルムの接着がはるかに優れていることである。また、３ピース缶の缶本体を成形した後、ラッカー溶接の硬化中にフィルムが収縮するのを防止する。
【００２５】
３ピース缶本体の溶接は、ブランクのコーティングされていないブリキの末端で実施され（図６を参照。１はコーティングされていないブリキ、３ａはポリマーコーティング、そして、１７は溶接に適用されたラッカーである）、それにより、いわゆるサイドシーム（side-seam）が形成される。サイドシーム中の露出金属は、適切な保護ラッカーの適用により覆われる必要があり、このプロセスはサイドストライピング（side striping）と呼ばれる。ラッカー１７は、通常、高温で硬化させる必要があり、フィルムの収縮は、本発明によるポリマーコーティングされたブランクを使用することにより防止され、その結果、ポリマーフィルムは延伸されず、したがって、無配向である。さらに、ポリマーフィルムの収縮を使用することによる間隙の増大は、狭幅のポリマーフィルムストリップの切断および引き離しと同等の一貫性はないため、本発明によるプロセスの寸法安定性は、はるかに優れている。
【００２６】
ロールニップアセンブリで広幅のポリマーフィルムストリップをブリキ上にラミネートした後、後熱装置中でポリマーコーティングされたブリキを、１個または２個のポリマーフィルムの融点を超える温度に、あるいは、ポリマーフィルムが多層システムである場合、多層システム中で最も溶融温度が高いポリマーフィルム層の融点を超える温度に後熱する。この後、ポリマーコーティングされたブリキは、十分に速い冷却速度で、十分に低い温度まで直ちに急冷され、結晶化を可能な限り抑制し、好ましくは、結晶化を完全に抑制する。水焼入れが適切で、頻繁に使用される。ほとんどのポリエステルに対して、５０℃未満の焼入れ温度が良好なガイドラインである。ガラス温度（Ｔｇ：glass temperature）未満では、ポリマー鎖にもはや流動性はない。５０℃の値は、ほとんどの芳香族（コ）ポリエステルのガラス温度より低い。ポリオレフィンのＴｇは、はるかに低く、０℃未満でさえあるため、ここでの問題は、結晶化を可能な限り抑制し、特に、大きな（球状の）結晶の成長を回避することである。そのような急冷において達成される冷却速度は、それが十分に速い限り特に重要ではなく、適切な値は、約５０〜３００℃／ｓであり、例えば、約１００℃／ｓである。必要な予熱温度および後熱温度、ならびに冷却速度および冷却温度は、使用するポリマーのタイプに依存し、上記に基づいて簡単に決定可能である。後熱温度は、好ましくは、少なくとも２３５℃であるが、いずれの場合も、後熱温度は、１個または２個のポリマーフィルムの融点を超える温度、あるいは、ポリマーフィルムが多層システムである場合は、多層システム中で最も溶融温度が高いそのポリマーフィルム層の融点を超える温度である。ストリップの両側のポリマーが同一でない場合、最も高い溶融温度によって後熱温度を決定する。すべてのポリマーを、溶融温度を超えて加熱することが重要である。
【００２７】
後熱温度がスズの融点を超える場合、結果として得られるスズ層は、鋼の鉄との合金になる。このプロセスは、ブリキの流動的な溶融（flow-melting）中に発生する通常の合金化と非常に類似し、鋼に対するスズめっき層の接着性と、スズ層またはスズ合金層に対するポリマーの接着性とを向上させる。
【００２８】
本発明によるプロセスによって製造可能なポリマーフィルムコーティングは、好ましくは、ポリエステル、コポリエステル（ＰＥＴ、ＰＢＴを含む）、ポリエステルのブレンド（例えば、ＰＥＴ：ＰＢＴブレンド）、ポリアミド、ポリオレフィン、エラストマー、または押出によってフィルムに形成可能なその他のポリマーに基づいている。ポリマーコーティングは、１つ又は複数の層からなっていてもよい。
【００２９】
好ましい実施形態において、ポリマーフィルムは、融点が２００℃を超える熱可塑性ポリマーを含む、または、それからなる。これらのコーティング層の例は、芳香族ポリエステル、例えば、ポリ（エチレンテレフタレート）、ポリ（トリメチレンテレフタレート）、ポリ（ブチレンテレフタレート）、ポリ（エチレンナフタレート）およびポリ（ブチレンナフタレート）；イソフタレートを含む酸変性ポリ（エチレンテレフタレート）コポリエステル；シクロヘキサンジメタノール、２，２，４，４−テトラメチル−１，３−シクロブタンジオールまたはイソソルビドを含むグリコール変性ポリ（エチレンテレフタレート）コポリエステル；上記のホモポリマーまたはコポリマーの２つ以上を含むブレンドを含む、または、それらからなる。融点が２００℃を超えるコーティング層のさらなる例は、特定のポリアミド、例えば、ポリカプロラクタム（ポリアミド−６）、ポリ（ヘキサメチレンアジパミド）（ポリアミド−６，６）、ポリ（テトラメチレンアジパミド）（ポリアミド−４，６）、ポリ（ヘキサメチレンドデカノアミド）（ポリアミド−６，１２）、ポリ（ｍ−キシリレンアジパミド）（ＭＸＤ６）、およびそれらのブレンドを含む、または、それらからなる。
【００３０】
図面の簡単な説明
ここで、本発明を、以下の図面を参照することによってさらに説明する。
【００３１】
図１（縮尺通りではない）は、ブリキ１と、ポリマーフィルム２と、４個の広幅のストリップ（３ａ−３ｄ）および３個の狭幅のストリップ（４ａ−４ｃ）にスリットされたポリマーフィルムとを示す。ここで、３個の狭幅のストリップ（４ａ−４ｃ）は、除去され、その結果、広幅のストリップ（３ａ−３ｄ）のみが、コーティングラインでさらなるプロセスのために残る。
【００３２】
図２（縮尺通りではない）は、４個の広幅のストリップ（８ａ−８ｄ）でコーティングされたブリキを示す。４個の広幅のストリップ（８ａ−８ｄ）は、ブリキ上にラミネートされ、後熱され、急冷されている。ポリマーフィルムストリップ（８ａ−８ｄ）はアモルファス状態である。下に、線Ａ−Ａ上の断面が描かれ、ブリキおよび４個の広幅のストリップ（８ａ−８ｄ）に加えて、ポリマーの存在しない末端（１０ａ−１０ｂ）およびポリマーの存在しない狭幅のストリップ（９ａ−９ｃ）が示される。
【００３３】
図３（縮尺通りではない）は、ポリマーコーティングされたブリキを長手方向にスリットして、４個の狭幅のポリマーコーティングされたブリキストリップを得ることができる方法および（左側で）ポリマーコーティングされたブリキまたは狭幅のポリマーコーティングされたブリキストリップから個々のブランクを製造することができる方法を概略的に示す。これらのブランクは、ポリマーが存在しない末端を備えているため、３ピース缶本体を製造するために溶接可能である。
【００３４】
図４Ａ〜４Ｃ（縮尺通りではない）は、線Ａ−Ａ上の断面を示し、４個の広幅のストリップで両側がコーティングされた際のポリマーコーティングされたブリキを示す。なお、この図では、広幅のポリマーフィルムストリップが、ブリキの中心線に対して対称に配置されている。原則として、ブランクのサイズ、缶本体、および本体のメーカーに応じて、この配置にある程度の非対称性を持たせることができる。広幅のポリマーストリップは、両側で同じ幅である必要はない。図４Ｂは、８ａが１１ａ等より幅が広いことを示し、そのため、図２に示され、９ａ−９ｃで示されているポリマーが存在しない部分は、ストリップのいずれかの側に対して幅が異なる。また、８ａおよび１１ａは、同じ幅を有し得る。しかし、それらは一方に対して位置が変わってもよい（図４Ｃ）。
【００３５】
図５は、溶融ポリマーを、冷却されたガイドロール１３上に押出して、押出ポリマーフィルム２を成形する押出機１２を示す。続いて、このフィルムは、切断手段５に移送され、押出ポリマーフィルム２を、広幅のポリマーフィルムストリップ３ａ−３ｄと、狭幅のポリマーフィルムストリップ４ａ−４ｃと、オプションで、押出ポリマーフィルムの末端部４ｄ，４ｅとにスリットする。これらの狭幅のポリマーフィルムストリップおよびオプションの末端部は、切断くずの除去装置６によって引き離され、除去される。広幅のポリマーフィルムストリップ３ａ−３ｄは、さらに、２つのロール７に移動する。この２個のロール７は、２個のロール間にニップ（nip）が存在するように配置され、そこを通って予熱されたブリキ１が狭幅のポリマーフィルムストリップと共に誘導される。ブリキは加熱装置１４で予熱され、２個のロールのプレス作用により、広幅のポリマーフィルムストリップ３ａ−３ｄがブリキ上にラミネートされ、このフィルム積層プロセスにより、それに対して固定して結合される。ポリマーコーティングされたブリキは、後熱装置１５に誘導され、後熱装置１５で、ポリマーコーティングされたブリキは、１個または２個のポリマーフィルムの融点を超えて、あるいは、ポリマーフィルムが多層システムである場合は、多層システム中で最も溶融温度が高いポリマーフィルム層の融点を超えて加熱される。その後、急冷装置１６で急冷される。急冷された後、ポリマーコーティングされたブリキはコイル状にされ、３ピース缶本体にさらに処理する準備が整う。加熱装置１４は、誘導、加熱されたガイドロール、熱風またはその他に基づいて機能する。
【００３６】
図５に示す装置は、片側積層である。しかしながら、装置は対称に簡単に作製可能なため、両側にポリマーコーティングを同時に生成可能である。図５の装置は、概略図であり、寸法は正確であることを意図していないことに注意されたい。例えば、切断手段５は、積層ロールの近くに配置され、狭幅のポリマーストリップを除去した後に、広幅のポリマーストリップが移動する距離は、寸法の誤差を防止するために可能な限り短い。狭幅のストリップおよびオプションの末端の切断部４ａ−４ｅが切断されるとすぐに、それらは、積層プロセスのいかなる妨害も防止するために、切断くずの除去装置６に誘導される。
【００３７】
図６は、溶接された３ピース缶本体の断面を示し、図の左手側は、溶接部の拡大部を示す。むき出しのブリキの末端と、広幅のポリマーフィルムストリップ３ａの末端と、２つのむき出しの末端が溶接によって一緒に結合されている部分とが明確に示されている。溶接されたむき出しの金属は、その後、金属を腐食から保護するためにラッカー１７で覆われる。ラッカーは、好ましくはＢＰＡを含まない。
【実施例】
【００３８】
実施例１：０．２０ｍｍの厚みを有するブリキ１を、加熱装置１４によって２３０℃の温度に加熱する。ポリマーフィルム（ＰＥＴ）を、ノズル１２を介してガイドロール１３上に押し出す。次に、冷却された押出ポリマーフィルム２を、好ましくはゴムコーティングされた接触ロール７（contact roll 7）に運搬する。移動中に、厚み、色、ストリップの伸長をモニターすることができ、正しい幅にトリミングすることができる。切断装置５は、フィルムをスリットし、広幅のポリマーフィルムストリップ３ａ−３ｄ、ならびに、狭幅のポリマーフィルムストリップ４ａ−４ｃおよび末端４ｄ，４ｅの切断部を得て、これらの狭幅のポリマーフィルムストリップ４ａ−４ｃおよび末端４ｄ，４ｅの切断部を、６を介した吸引により除去する。押出ポリマーフィルムの厚みは約３０μｍである。ポリマーフィルムストリップを、２つのロール７間のニップでブリキにポリマーを押し付けることにより、予熱されたブリキにコーティングする。これらのロールのゴムを、外部から、例えば、金属冷却ロールによって、またはゴム表面上のエアブレード（air-blade）によって冷却する。次いで、接着を最適化するために、コーティングされたストリップを２６０℃までの短時間の追加熱処理に供する。特に、例えば、３ピース缶のカバーに適した優れた製品が得られる。
【００３９】
実施例２：ＥＴＰストリップを、両側に２．０ｇ／ｍ２のスズでコーティングし、３１１不動態化処理（311 passivation treatment）に供した。ストリップを、缶本体の内部コーティングになるポリマーコーティングおよび反対側に別のコーティング（外部コーティング）でコーティングした。内部コーティングは、４μｍの接着層、１２μｍの中間層および４μｍの最上層からなり、３つの層すべてが、ＰＥＴのブレンドまたはＰＥＴのコポリマーからなっていた。外部コーティングは、４μｍの接着層、１２μｍの中間層および４μｍの最上層からなり、３つの層すべてが、ＰＥＴおよびＰＢＴのブレンドからなっていた。コーティングプロセス中に、幅５ｍｍの２個の狭幅のポリマーフィルムストリップを除去し、ブリキの末端１０ｍｍが露出するように末端部を除去した。３個の幅３１０ｍｍであるＥＴＰのポリマーコーティングされたストリップを取得した。これらのストリップから缶本体を製造可能である。
【００４０】
本発明によるプロセスにおいて使用するための３つの副層からなるポリマーフィルムの代表的なレシピを以下に示す。以下の例では、５つの異なるタイプのポリエステル樹脂を使用して、異なるタイプのポリエステル副層を製造した。
・ＩＰＡ−ＰＥＴ：約３モル％のテレフタル酸モノマーユニットが、イソフタル酸モノマーユニットで置換されたポリ（エチレンテレフタレート）コポリマー
・ＰＥＴｇ：約３０モル％のエチレングリコールモノマーユニットが、シクロヘキサン−ジメタノールモノマーユニットで置換されたポリ（エチレンテレフタレート）コポリマー
・ＰＢＴ：ポリ（ブチレンテレフタレート）ホモポリマー
・ＴｉＯ２ＭＢ：ＴｉＯ２およびＣＨＤＭ−ＰＥＴの５０／５０重量％混合物
【００４１】
【表１】
2021505437.tif 000003
【００４２】
ポリマーフィルムの別の例は、接着層として、ＰＥＴおよび変性ＰＥＴ（ＩＰＡ−ＰＥＴ）の組合せを含む内層と、主要な層またはバリア層として、ＰＥＴおよびＰＢＴのブレンドおよび／またはコポリマーからなる層と、ＰＥＴ、変性ＰＥＴ、またはＰＥＴ：ＰＢＴブレンドを含む外（最上）層とを含むか、あるいは、それらのみからなる。
【００４３】
ＰＥＴおよびＰＢＴの既知のブレンドを使用可能である。２５〜７０％のＰＢＴおよび３０〜７５％のＰＥＴの比率（ratio of 25:70 PBT and 30:75 % of PET）は、今日では一般的である。
【００４４】
専門家にとって、本発明は、金属基材の片面または両面コーティングに適用可能であり、各面に同じポリマー層、または異なるポリマー層、例えば、片面にコーティングシステムＡおよび反対側にコーティングシステムＥを適用可能であることは明らかであろう。
【図１】
2021505437.tif 000004
【図２】
2021505437.tif 000005
【図３】
2021505437.tif 000006
【図４Ａ】
2021505437.tif 000007
【図４Ｂ】
2021505437.tif 000008
【図４Ｃ】
2021505437.tif 000009
【図５】
2021505437.tif 000010
【図６】
2021505437.tif 000011
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
ポリマーコーティングされた３ピース缶本体用ブリキを製造する方法であって、
以下の工程：
−ブリキ（１）をストリップの形態で準備する工程；
−インライン押出によって１個または２個のポリマーフィルム（２）を製造する工程；
−前記１個または２個のインライン押出ポリマーフィルムを、スリット手段（５）を使用して長手方向でスリットし、少なくともＮ個（ここで、Ｎが２以上である。）の広幅のポリマーフィルムストリップ（３ａ−３ｄ）と、（Ｎ−１）個の狭幅のポリマーフィルムストリップ（４ａ−４ｃ）とを得る工程であって、前記狭幅のポリマーフィルムストリップ（４ａ−４ｃ）が、前記広幅のポリマーフィルムストリップ（３ａ−３ｄ）の間から切り取られる工程；
−前記ポリマーフィルム（２）の幅が前記ブリキ（１）の幅より狭いことが保証されるように、かつ、前記ポリマーコーティングされたブリキの末端にポリマーフィルムが存在しないことが可能となるように、前記ポリマーフィルム（２）の末端をインライントリミングする工程；
−排出手段（６）により、前記狭幅のポリマーフィルムストリップ（４ａ−４ｃ）および前記切り取られた末端を前記広幅のポリマーフィルムストリップ（３ａ−３ｄ）から引き離す工程；
−前記間隔の空いた２個以上の広幅のポリマーフィルムストリップ（３ａ−３ｄ）をニップロールアセンブリに搬送する工程；
−前記ブリキを予熱し、続いて、前記ニップロールアセンブリ（７）によって、前記２個以上の広幅のポリマーフィルムストリップ（３ａ−３ｄ）を前記予熱されたブリキ（１）上にコーティングして、前記２個以上の広幅のポリマーフィルムストリップ（８ａ−８ｄ）でポリマーコーティングされたブリキを取得する工程であって、前記２個以上の広幅のポリマーフィルムストリップ（８ａ−８ｄ）が、前記ポリマーフィルムが存在しない狭幅のストリップ（９ａ−９ｃ）により長手方向で空間的に分離されており、前記ポリマーコーティングされたブリキの末端（１０ａ，１０ｂ）が、前記ポリマーフィルムが存在しない状態に維持されている工程；
−後熱装置（１５）中で前記ポリマーコーティングされたブリキを、前記１個または２個のポリマーフィルム（２）の融点を超える温度に、あるいは、前記ポリマーフィルム（２）が多層システムである場合は、多層システム中で最も溶融温度が高いポリマーフィルム層の融点を超える温度に後熱する工程；
−前記後熱されたポリマーコーティングされたブリキを急冷する工程
を含む方法。
【請求項２】
前記ブリキ（１）が、ニップロールアセンブリ（７）に入る前に、少なくとも１９０℃に予熱される、請求項１に記載の方法。
【請求項３】
前記急冷されたポリマーコーティングされたブリキを、複数のストリップにスリットし、前記スリットを、長手方向で実施し、かつ、ポリマーフィルムが存在しない前記狭幅のストリップ（９ａ−９ｃ）において実施される、請求項１に記載の方法。
【請求項４】
３ピース缶本体を製造するためのブランクが、前記急冷されたポリマーコーティングされたブリキから製造される、請求項１〜３のいずれか一項に記載の方法。
【請求項５】
前記ポリマーフィルム（２）が、ポリエステル、コポリエステル、ポリエステルのブレンド、ポリアミドまたはポリオレフィンを含む、請求項１〜４のいずれか一項に記載の方法。
【請求項６】
前記ポリマーフィルム（２）が５〜３５μｍの厚みを有する、請求項１〜５のいずれか一項に記載の方法。
【請求項７】
前記押出プロセスによって製造された前記１個または２個のポリマーフィルム（２）が本質的に無配向である、請求項１〜６のいずれか一項に記載の方法。
【請求項８】
前記押出ポリマーフィルム（２）、前記得られた広幅のポリマーフィルムストリップ（３ａ−３ｄ）および前記ブリキ（１）の移動方向が、押出機およびニップロールの組合せの機械方向であり、前記移動方向が変化せず、前記機械方向と平行の状態に維持されており、その結果、前記広幅のポリマーフィルムストリップ（３ａ−３ｄ）の間から前記狭幅のポリマーフィルムストリップ（４ａ−４ｃ）を除去することにより生じた間隙の幅が、前記ポリマーコーティングされたブリキのうちの前記ポリマーが存在しない狭幅のストリップ（９ａ−９ｃ）の幅と同一である、請求項１〜７のいずれか一項に記載の方法。
【請求項９】
前記後熱温度がスズの融点を超えることにより、得られるスズ層が鋼基材由来の鉄と合金になり、前記鋼基材に対する前記ブリキ層の接着と、前記スズ層または前記スズ合金層に対する前記ポリマー（２）の接着とを改善する、請求項１〜８のいずれか一項に記載の方法。
【請求項１０】
前記後熱温度が少なくとも２３５℃である、請求項９に記載の方法。
【請求項１１】
前記ポリマーフィルム（２）が一軸または二軸配向されておらず、したがって、前記予熱されたブリキによって加熱される際に、あるいは、ロールニップアセンブリにおけるラミネート中に、前記ポリマーフィルムが収縮しない、請求項１〜１０のいずれか一項に記載の方法。
【国際調査報告】
2021505437.tif 000012
2021505437.tif 000013